ИСПОЛЬЗОВАНИЕ СИЛИКОНОВЫХ ГЕРМЕТИКОВ В КАЧЕСТВЕ НАПОЛНИТЕЛЯ ПРИ ИЗГОТОВЛЕНИИ АНАТОМИЧЕСКИХ КОРРОЗИОННЫХ ПРЕПАРАТОВ
USE OF SILICONE SEALING AGENTS AS FILLING WHEN MANUFACTURING ANATOMICAL CORROSION PREPARATIONS

Изобретение относится к медицине, в частности к анатомии, патологической анатомии, топографической анатомии, может быть использовано при изготовлении наглядных пособий в виде коррозионных препаратов с использованием не применявшихся ранее в этих целях наполнителей.
Силиконовые герметики имеют все необходимые качественные и эксплуатационные показатели, отвечающие требованиям, предъявляемым к современным герметизирующим материалам. Из всех герметиков именно силиконовые более долговечны. Для них характерны отличительные особенности:
1. стойкость к УФ излучениям;
2. устойчивость ко всем погодным условиям и практически любым агрессивным средам;
3. отличная адгезия к большинству видов строительных материалов даже без использования праймеров (грунтовок);
4. прекрасная аккомодация движению (не менее 20%);
5. повышенные термостабильность и морозостойкость - работоспособны (сохраняют упругоэластичные свойства) в диапазоне температур от -50° до +200°С;
6. широкий температурный интервал применения (нанесение на поверхности от -30° до +60°С).
Силиконовые герметики имеют следующий состав:
основа - силиконовый каучук (как правило, диметилполисилоксан с концевыми гидроксильными группами);
усилитель, служащий для повышения прочностных показателей и обеспечения тиксотропных свойств - отсутствие стекаемости с вертикальных поверхностей;
наполнитель, выполняющий ряд второстепенных функций,
краситель (при необходимости);
антигрибковые добавки (при необходимости);
вулканизующий компонент для превращения первоначальной пастообразной консистенции герметика в резиноподобный материал под действием влаги воздуха;
промоторы адгезии, обеспечивающие прочный постоянный контакт герметика с поверхностью;
силиконовый пластификатор, повышающий эластичные свойства герметика.
Таким образом, в силиконовый герметик входят: силиконовый каучук, наполнитель (пигмент), тиксотропирущий (убирающий текучесть) агент, пластифицирующие (увеличивающие пластичность и эластичность) добавки, фуигицидные (противогрибковые) добавки, катализатор (активатор полимеризации). Соотношение этих компонентов в порядке перечисления, как правило, следующее: 45%, 45%, 4%, 4%, 1%, 1%.
Область применения: KIM-TEC Silicon 101E особенно пригоден для заделки швов, герметизации и склеивания в следующих областях:
- сантехническое оборудование,
- витрины и оконные коробки,
- ремонт и обслуживание судов,
- ремонт и обслуживание жилых прицепов,
а также долговечное эластичное склеивание и герметизация в ремеслах.
Ограничения по применению: KIM-TEC Silicon 101E не применим для основы из полиэтилена, пластиковых пленок или для таких поверхностей, которые способны реагировать с уксусной кислотой, выделяющейся во время сшивания. KIM-TEC Silicon 101E не применим при оборудовании аквариумов и там, где возможно соприкосновение с пищевыми продуктами. KIM-TEC Silicon 101E не следует вносить в места, где возможно сильное истирание. KIM-TEC Silicon 101E не пригоден для заделки мрамора и натурального камня.
Возможность применения KIM-TEC Silicon 101E в качестве наполнителя для изготовления коррозионных препаратов не входит в перечень областей применения, заявленной фирмой - производителем (источник http://www.kim-tec.ru/type.aspx?f=633676613749843750).
В настоящее время известны следующие вещества, применяемые для изготовления коррозионных препаратов: «Протакрил М», АКР7, ЭДП, "Акрела", массы Гиртля, ацетонцеллоидиновой массы для «холодной инъекции» и канифольно-восковой массы для «горячей». К их недостаткам следует отнести многокомпонентность смесей, использование в качестве компонентов легковоспламеняющихся или ядовитых веществ, ломкость, нестойкость получаемого анатомического препарата, высокую стоимость.
Цель изобретения - разработка технологии использования силиконовых герметиков в качестве наполнителей при изготовлении анатомических коррозионных препаратов и подтверждение отличных эксплуатационных качеств таких изделий.
Поставленная цель достигается тем, что мы предлагаем в коррозионной технике использовать инъекционную среду - Silicon acetat 101E фирмы Kim Tec, применяемую в промышленном строительстве.
Silicon acetat 101e Kim Tec - это однокомпонентный универсальный силиконовый герметик, образующий эластичный, стойкий, долговечный шов. Информация, предоставленная непосредственно производителем данного силиконового наполнителя:
фирма производитель и страна производства - Kim Tec (Германия);
система полимеризации (тип герметика "кислый" или "нейтральный") - кислотное отвердевание;
рекомендуемые и допускаемые области применения - пригоден для внутренних и наружных строительных работ. По своей спецификации применяется для уплотнения и склеивания непористых поверхностей. Наиболее типичные облает применения: кухня, бассейны, душевые, туалетные и ванные комнаты, герметизация швов в теплице, в лодке и т.д.;
3
3
плотность (г/см) - 1,03 г/см;
время образования поверхностной пленки (мин.) - 9 мин;
скорость отвердения -
(23°С/50% отн. влажн.) (ч) - 3,0 мм/24 ч; 6,5 мм/48 ч; 10,0 мм/72 ч;
твердость А по Шору - 20;
модуль (МПа) при растяжении 100% - 0,62 МПа;
прочность на растяжении при разрыве (МПа) - 2,03 МПа;
относительное удлинение при разрыве (%) - 450%;
допустимая температура нанесения (°С) - от +5 до +40;
допустимая температура эксплуатации (°С) - от -50 до +180;
гарантийный срок хранения (мес.) - хранить при температуре от 5°С до +50°С, 24 месяца.
Предлагаемый нами силиконовый наполнитель имеет следующие положительные физико-химические характеристики, необходимые именно для изготовления коррозионных препаратов:
1. Однокомпонентность вещества, что, несомненно, является положительным качеством при работе с препаратом как при изготовлении одиночных экземпляров, так и в серийном производстве;
2. Практическая легкость введения силиконового наполнителя в сосудистое русло или полость органа, которая достигается при использовании специального пистолета для герметика (применяемого для нанесения силикона на монтируемую поверхность), что обеспечивает плотное, но в тоже время равномерное и дозированное заполнение сосудистого русла или полостей органов данным инъекционным веществом.
3. Данный полимер достаточно хорошо проникает в сосуды малого диаметра, способствуя более полному заполнению микрососудистого русла.
4. В отличие от некоторых веществ, применяемых в изготовлении коррозионных препаратов, «Silicon acetat 101e Kim Tec» является гидрофильным, что также является его преимуществом. С увеличением влажности окружающей среды (в водной среде) происходит ускорение затвердевания силикона.
5. Существуют полихромно окрашенные силиконовые герметики, изготовляемые в промышленных условиях, то есть изготовление коррозионных препаратов не потребует добавления красителя. При этом краситель в затвердевшей массе устойчив к концентрированным кислотам и щелочам, и следовательно, коррозионный препарат не обесцвечивается.
6. Обеспечивает большую прочность и эластичность полученных слепков, которые к тому же приобретают гладкую поверхность в связи с отсутствием газовых пузырей, не изменяют линейных и объемных размеров в процессе затвердевания и хранения. Кроме того, используемый силиконовый герметик содержит антигрибковые добавки и, соответственно, обладает фунгицидными свойствами (дополнительная опция).
7. Одним из отличительных свойств используемой среды является относительно продолжительное время ее затвердевания (12-16 часов), что особенно важно при работе с большим объемом сосудистого русла (полости) при изготовлении не только монохромных, но и полихромных коррозионных препаратов, когда необходимо много времени для введения инъекционного вещества, а также правильная укладка препарата.
8. Силиконовый герметик дешевле силикона, применяющегося в медицинской практике. Розничная цена картушированного (упакованного в пластиковый картридж с носиком) герметика составляет 70-80 рублей при объеме заполнения 260-310 мл. Цена у оптовых импортеров, поставляющих герметик в Россию, значительно ниже и составляет 35-40 рублей.
В качестве примера приводим методику приготовления монохромного коррозионного препарата венозной системы почки с использованием промышленного силиконового герметика в качестве наполнителя.
Почка целиком выделяется из ложа окружающей ее жировой капсулы и извлекается из нефиксированного трупа с максимально длинной почечной ножкой. Через просвет вены кровеносное русло тщательно промывается проточной водой до удаления крови.
Нефиксированный конец резиновой трубки надевается на носик тубы с веществом «Silicon acetat 101е» фирмы Kim Tec, вставленной в обычный строительный пистолет для герметика, применяемый для нанесения силикона и жидких гвоздей на монтируемую поверхность. При помощи этого пистолета и осуществляется плотное, но в то же время равномерное и строго дозированное заполнение полимером венозной сети почки. На тубу, содержащую вводимый силикон, мы помещаем снаружи заранее рассчитанную градуированную шкалу (в мл), что позволяет точно определять объем вводимого наполнителя. При этом плотность и достаточность заполнения контролируется как визуально, так и пальпаторно. Затем резиновая трубка аккуратно извлекается, а почечная вена быстро лигируется во избежание утечки силикона.
Инъецированный таким образом препарат почки помещается в эксикатор с 70%-ной серной кислотой, где орган находится в плавающем состоянии, что предотвращает его деформацию и неравномерное распределение вещества, например, «Silicon acetat 101e Kim Tec». В растворе серной кислоты почка находится в течение времени, необходимого для полного кислотного гидролиза тканей органа (2-3 суток). По окончании кислотной коррозии орган тщательно промывается под струей водопроводной воды до полного удаления гидролизированных тканей. Коррозия концентрированной серной кислотой является процессом, позволяющим получать муляжи исследуемых анатомических структур, которые в результате приобретают прочность, долговечность и эластичность. Благодаря высокой степени дисперсности силикона можно изготавливать слепки кровеносных сосудов (например, артерий) диаметром до 0,2-0,3 мм по вышеописанному способу.
Высокое качество препаратов, получаемое в результате применения предлагаемого способа, является его несомненным достоинством.
Помимо силиконовых герметиков в качестве наполнителя для изготовления коррозионных препаратов нами успешно апробировано применение следующих герметиков: Silacryl 121 фирмы KIM TEC, Parkett 202 фирмы KIM TEC, Многоцелевой клей-герметик «Гермент», Радужный герметик фирмы TYTAN по вышеописанному способу применения.
Таким образом, разработанная нами технология использования силиконовых герметиков для изготовления коррозионных анатомических препаратов позволяет изготавливать качественные муляжи, удобна для исполнителя, имеет невысокою стоимость в сравнении с используемыми в настоящее время материалами.